(57)【要約】【解決手段】本方法は、鉱物凝集の分野に関する。本方法では、励起放射パルスが終了した後の所定期間後における発光信号の強度の閾値を設定し、鉱物の発光信号の強度を登録する過程において、各励起放射パルス後の所定期間後における発光信号の強度を測定し、各発光信号から取得した強度値を、登録された当該信号が設定された閾値を上回る場合に記録し、現在の期間において測定された値を、前の期間において取得された値と比較し、強度値がピークとなった期間を判定し、測定された強度値がピークとなった発光信号を処理して分離パラメータを判定し、分離パラメータが所定の値範囲内にある場合、凝集すべき鉱物を分離する決定を下す。【選択図】図１【特許請求の範囲】
【請求項１】
鉱物をＸ線により蛍光発光させて分離する方法であって、
分離材料流を搬送する段階と、
材料の移動経路の所定のセクション内で、前記材料に励起放射パルスの繰り返し列を照射する段階と、
鉱物の蛍光発光の強度を記録する段階と、
記録した信号をリアルタイムに処理して選鉱パラメータを判定する段階と、
得られた前記パラメータを所定の値と比較する段階と、
前記比較の結果により、搬送される前記材料流から選鉱鉱物を分離する段階と
を備え、
前記励起放射パルスの終了後の所定期間における蛍光発光信号の強度の閾値を設定する段階をさらに備え、
前記鉱物の蛍光発光信号の強度を記録する処理は、各励起放射パルスの終了後の所定期間において前記蛍光発光信号の前記強度を測定することと、各蛍光発光信号から導出した前記強度の値を、記録された当該信号が所定の閾値を上回る場合に記憶することと、現在の期間において測定された前記値を、前の期間において導出された前記値と比較することと、強度がピーク値に達した期間を判定することとを含み、
前記選鉱パラメータを判定する処理は、測定された前記強度の値がピークに達した前記蛍光発光信号を処理することと、前記選鉱パラメータが所定の値範囲内にあれば、前記選鉱鉱物を分離する決定を下すこととを含む方法。
【請求項２】
その終了時において、測定された前記蛍光発光信号の強度がピークに達したところの前記励起放射パルスが、分離物質に作用した時点に基づいて、選鉱鉱物分離動作の実行継続期間を設定することを含む請求項１に記載の方法。
【請求項３】
その終了時において、測定された前記蛍光発光信号の強度の値がピークに達したところの前記励起放射パルスが分離物質に作用した時点に基づいて、選鉱鉱物分離動作の実行開始前の遅延期間を設定する請求項１に記載の方法。
【発明の詳細な説明】
【技術分野】
【０００１】
本発明は、選鉱の分野に関し、特に、励起放射の効果により蛍光発光する鉱物を含有する破砕鉱物質を、選鉱生成物と尾鉱とに分離する方法に関する。提案に係る方法は、様々な選鉱段階で用いられる蛍光発光励起パルスを作用させるＸ線蛍光発光分離機で実施することができる。
【背景技術】
【０００２】
ある期間にわたって記録された鉱物の蛍光発光信号は、時間経過によって強度変化する傾向（動的特性（ｋｉｎｅｔｉｃ  ｃｈａｒａｃｔｅｒｉｓｔｉｃｓ））により特徴付けられ、２つの成分、つまり、励起放射効果が開始すると実質的に同時に（数マイクロ秒の間隔をおいて）発生し、その効果が終了すると直後に消失する、短期間もしくは高速の成分（以後、ＦＣ）と、強度が、励起放射効果の間は継続的に増大し、その効果が終了すると比較的低速（数百マイクロ秒からミリ秒間）（蛍光発光残光期間）に減衰する、長期間もしくは低速の蛍光発光成分（以後、ＳＣ）とが重畳もしくは重ね合わさったものと考えることができる。
【０００３】
鉱物分離の効率性と選鉱鉱物（生成選鉱物）の品質とを高めるという目的は、選鉱鉱物の回収選別性を高めることにより達成される。
【０００４】
周知の方法では、選鉱鉱物の回収選別性を高めるには、分離物質搬送流における共生鉱物の中から選鉱鉱物を識別する選鉱基準を選択することと、材料流における選鉱鉱物の位置を判定して、識別した選鉱鉱物を材料流から流塊のままの分離（ｆｌｏｗ−ｌｕｍｐ  ｓｅｐａｒａｔｉｏｎ）で分離するときに誤りを回避し、および／または、バッチごとの分離（ｂａｔｃｈ  ｓｅｐａｒａｔｉｏｎ）で流れから分離される物質の量を減らすこととの両方の手段を用いる。
【０００５】
所望の鉱物の回収選別性を高めるべく、周知のＸ線蛍光発光分離方法では、分離基準として、鉱物材料に励起放射が作用している間とその後（残光期間）との両方において記録した蛍光発光信号の多様な動的特性等を用いる。
【０００６】
たとえば、ある周知の鉱物分離方法[ＳＵ  １  ５１０  １８５  Ａ１  Ｂ０３Ｂ  １３／０６、Ｂ０７Ｃ  ５／３４６、２０．０８．１９９５]では、鉱物の蛍光発光を励起し、蛍光発光残光期間におけるＳＣ信号の初期振幅および現在振幅を測定し、蛍光発光減衰の時定数に比例する時間間隔に基づく基準で鉱物を分離する。
【０００７】
この方法の欠点は、励起パルス期間における蛍光発光を考慮に入れておらず、たとえばダイヤモンドおよび共生鉱物の蛍光発光のＳＣ強度は大きく異なることである。その上、この方法の使用は、記録機器の振幅範囲が制限されていることにより、制限される。鉱物によって蛍光発光強度には数次数の差異が生じうるので、この欠点は致命的である。これらの欠点を考え合わせると、選鉱生成物（選鉱物）には、選鉱鉱物だけでなく、残光期間が比較的短く、蛍光発光が強度の共生鉱物も含まれてしまう。これにより、選別性が本質的に低下してしまう。
【０００８】
ダイヤモンド含有物質を選別する別の周知方法[ＲＵ  ２２３５５９９、Ｃ１、Ｂ０３Ｂ  １３／０６、Ｂ０７Ｃ  ５／３４２、２００４]では、蛍光発光のＳＣを誘発するのに十分な持続期間のパルス状のＸ線を放射することにより蛍光発光を励起し、Ｘ線放射パルスが作用している期間において短期間および長期間の蛍光発光成分の全強度を判定し、Ｘ線放射パルスの作用後に遅延を設けて長期間の蛍光発光成分の強度を判定し、長期間の蛍光発光成分のレベルに対する短期間および長期間の蛍光発光成分の全強度の比で表す分離基準の値を判定し、その値を閾値と比較し、比較結果に基づいて選鉱鉱物分離する。
【０００９】
記載の方法の欠点は、蛍光発光信号が強度記録機器の線形範囲外にある（信号振幅が制限される）場合は、上記の比は鉱物特性を捉えたものでなくなるので、この方法を適用することができないことである。実際の選鉱機械では、鉱物の蛍光発光強度は、数次数の大きさ分の差異が生じうるので、この欠点は致命的である。
【００１０】
試行策として本願発明者らが用いた蛍光発光特性に基づいて鉱物を分離する別の周知方法[ＲＵ  ２３５５４８３、Ｃ２、２０．０５．２００９]では、分離物質を搬送し、蛍光発光のＳＣを誘発するのに十分な長さの励起放射パルスの繰り返し列をその物質に照射し、各列期間にわたり鉱物の蛍光発光信号の強度を記録し、記録した信号をリアルタイムに処理し、分離基準の値を判定し、その値を所定の閾値と比較し、比較結果に基づいて、分離物質流から選鉱鉱物を分離する。分離基準パラメータとして、この方法では、鉱物の蛍光発光信号の三つの特性、つまり、正規化自己相関関数、励起パルス期間に記録した信号のＦＣおよびＳＣの全強度と励起パルスの所定の終了時間後に記録した信号のＳＣの強度との比、および蛍光発光減衰速度を組み合わせて用いる。蛍光発光信号の強度は、記録される信号が制限されないことが保証されるピーク値範囲で記録される。
【００１１】
この方法で用いられる分離基準パラメータは、選鉱鉱物を識別するべく、蛍光発光の動的特性を十分に考慮したものである。
【００１２】
この方法の欠点は、材料流から識別した選鉱鉱物を分離するとき誤りが発生する可能性があり、流塊およびバッチ型分離（ｆｌｏｗ−ｌｕｍｐ  ａｎｄ  ｂａｔｃｈ  ｔｙｐｅ  ｓｅｐａｒａｔｉｏｎ）における分離される材料の量が増加することである。これらの欠点は、分離材料搬送流が様々な種類の選鉱鉱物を含んでおり、それらの大きさには、分離される粒度の等級内で開きがあることにより決定付けられる。これらの鉱物は、蛍光発光強度にも、３〜４次数ほどの差異がある可能性がある。鉱物の大きさの違いにより、照射／記録領域から鉱物分離領域までの移動平面に対して垂直な平面で、搬送材料流が膨張する。蛍光発光強度が多様な鉱物間で違うことにより、鉱物は様々な励起段階で識別されることになる。高強度の鉱物は、非常に高速の励起放射パルスの作用下で実質的に分離基準に適合しうるが、他方、低強度の鉱物は、放射パルスがいくつか作用した後で分離基準に適合しうる。搬送材料流の膨張により、多様な条件での鉱物の蛍光発光励起が決定付けられる。これらの要因の影響により、分離基準パラメータを判定するのに用いられる動的蛍光発光特性が歪められ、したがって、鉱物識別の信頼性が低下する。特に、これらの要因は、暴露領域にまだ入っていない高強度の鉱物から誘発される蛍光発光も含む光検出器の視野範囲の拡大により鉱物分離スループット性能を上昇させることで、選鉱鉱物の回収選別性に影響を及ぼす。このような鉱物は、暴露（照射）領域に入る前に識別することができ、分離領域から除外することができる。これらの鉱物は、その識別時に分離機のアクチュエータが受信する分離コマンドの実行時までに分離領域に入らないからである。さらに、光検出器の視野拡大により、すでに暴露領域を出た高強度の鉱物の蛍光発光も受光してしまう。ここで、記録した蛍光発光ＦＣの強度は低下するが、蛍光発光ＳＣの強度はずっと低速に低下する。記録される蛍光発光信号の動的特性におけるこのような変化の性質によって、蛍光発光する共生鉱物が選鉱鉱物と誤って識別されてしまう可能性がある。
【発明の概要】
【００１３】
本発明の技術的結果は、分離材料からより一層選択的に選鉱鉱物が抽出されるようになることである。本発明のさらなる技術的結果としては、分離材料流において選鉱鉱物の位置を特定することができるが挙げられる。
【００１４】
技術的結果は、提案に係る鉱物をＸ線により蛍光発光させて分離する方法により達成され、この方法は、分離材料流を搬送する段階と、材料の移動経路の所定セクション内で、励起放射パルスの繰り返し列を材料に照射する段階と、鉱物の蛍光発光信号の強度を記録する段階と、記録した信号をリアルタイムに処理して選鉱パラメータを判定する段階と、得られたパラメータを所定の値と比較する段階と、比較結果により搬送材料流から選鉱鉱物を分離する段階とを備え、励起放射パルスの終了後の所定期間における蛍光発光信号の強度の閾値を設定する段階をさらに備え、鉱物の蛍光発光信号の強度を記録する処理は、各励起放射パルスの終了後の所定の遅延期間における蛍光発光信号の強度を測定することと、各蛍光発光信号から導出した強度の値を、記録された当該信号が所定の閾値を上回る場合に記憶することと、現在の期間において測定された値を前の期間で導出された値と比較することと、強度がピーク値に達した期間を判定することとを含み、選鉱パラメータを判定する処理は、測定された強度の値がピークに達した蛍光発光信号を処理することと、選鉱パラメータが所定の値範囲内にあれば、選鉱鉱物を分離する決定を下すこととを含む。
【００１５】
周知の方法と異なり、提案に係る、鉱物を蛍光発光特性に基づきＸ線により蛍光発光させて分離する方法は、励起放射パルスの終了後の所定の遅延期間における蛍光発光信号の強度の閾値を設定する段階を備え、鉱物の蛍光発光信号の強度を記録する処理は、各励起放射パルスの終了後の所定の遅延期間における蛍光発光信号の強度を測定することと、各蛍光発光信号から導出した強度の値を、記録された当該信号が所定の閾値を上回る場合に記憶することと、現在の期間において測定された値を、前の期間において導出された値と比較することと、強度がピーク値に達した期間を判定することとを含み、選鉱鉱物の有無を判定する処理は、測定された強度の値がピークに達した蛍光発光信号を処理することと、選鉱パラメータが所定の値範囲内にあれば、選鉱鉱物を分離する決定を下すこととを含む。
【００１６】
分離物質の量を減らすことにより生成される鉱物の品質を高めるべく、選鉱物質分離動作の継続期間を、その終了時において測定した蛍光発光信号の強度の値がピークに達したところの励起放射パルスが分離物質に作用した時点に基づいて設定することができる。
【００１７】
その終了時において蛍光発光信号の強度の測定値がピークに達したところの励起放射パルスが分離物質に作用する時点に基づいて、選鉱鉱物分離動作の実行開始前の遅延期間を設定することも可能である。
【００１８】
提案に係る発明の特性の組み合わせと、発明特定特性との関係性とにより、分離物質からの選鉱鉱物の回収における選別性と、分離物質流における選鉱鉱物の位置が特定される可能性とがリアルタイムに保証される。本明細書において提案される作用の組み合わせにより、様々な種類および大きさ（各粒度等級内）の選鉱鉱物の蛍光発光信号の動的特性と、鉱物を暴露領域を搬送する間における蛍光発光励起条件の変化に基づくこれら特性の傾向との両方を考慮することが可能になる。様々な種類の選鉱鉱物の蛍光発光励起の動的特性を考慮することは、選鉱鉱物の選択的回収性の上昇を保証する、本明細書に提案する特性の組み合わせを決定する要因である。特性の組み合わせにより、分離物質流における選鉱鉱物の位置特定に関する技術的結果が改善される可能性も与えられる。
【００１９】
提案に係る方法の発明的本質は、選鉱産業における当該問題の重大性にもかかわらず、少なくとも過去２０年間はこのような方法が登場しなかった事実によっても確認できる。したがって、提案に係る技術的解決策は、発明として真にふさわしい。
【００２０】
本明細書に記載される特性および発明特定特性の組み合わせは、本願発明者らの知る範囲の研究において言及されたことがない。
【図面の簡単な説明】
【００２１】
【図１】励起放射パルスによる照射時に、鉱物からの蛍光発光信号を記録するタイムチャートを示し、（ａ）は励起パルスであり、（ｂ）は照射領域を搬送する間に記録された鉱物の蛍光発光信号であり、（ｃ）は照射領域に入る前に記録された鉱物の蛍光発光信号であり、（ｄ）は照射領域を出た後に記録された鉱物の蛍光発光信号である。
【図２】本発明の実施形態に係る１つの選択肢を概略的に示す。
【発明を実施するための形態】
【００２２】
［産業上の利用可能性］
蛍光発光特性に基づいて鉱物を分離する提案に係る方法の適用は、以下のように行う。励起放射パルスの終了後の所定期間ｔａに発生する蛍光発光信号Ｕ（ｔ）の強度の閾値Ｕａを設定する（図１（ｂ）〜（ｄ））。分離物質に、励起放射（たとえば、Ｘ線放射）期間Ｔｋにわたる励起放射パルスｔｉｋの繰り返し列を照射する（図１（ａ））。鉱物の蛍光発光信号の低速成分（ＳＣ）は、照射に暴露されている間は、脱励起するのに十分な時間がかかる。選鉱鉱物の蛍光発光線特性が記録されるのに十分な強度で観察されるエネルギー範囲に、鉱物の蛍光発光強度の信号Ｕ＝ｆ（ｔ）（図１（ｂ）〜（ｄ））を記録する。鉱物の蛍光発光は、分離物質の側面を照射源に、および／またはその反対に向けた状態で、分離物質の表面から記録することができる。記録された蛍光発光信号Ｕ（ｔ）は、蛍光発光信号の脱励起高速成分（ＦＣ）および脱励起低速成分（ＳＣ）のセグメントＴｂと、低速成分（ＳＣ）の減衰セグメントＴｄとの両方を含む（図１（ｂ）〜（ｄ））。蛍光発光信号Ｕ（ｔ）は、列に含まれる各パルスｔｉｋに暴露される毎に、その全励起期間Ｔｋにわたって記録される（図１（ａ））。記録した全ての信号Ｕ（ｔ）は、リアルタイムに処理される。
【００２３】
蛍光発光信号Ｕ（ｔ）の処理では、まず、励起放射パルスｔｉｋの終了後における時間軸上の所定の時点ｔａでの蛍光発光信号Ｕ（ｔｉｋ）の値を判定し、その値を所定の閾値Ｕａと比較する。信号Ｕ（ｔｉｋ）の導出値が値Ｕａより大きい場合、その値を記憶し、次の励起放射パルスｔｉｋ＋１において記録された信号の値Ｕ（ｔｉｋ＋１）が、Ｕ（ｔｉｋ＋１）＞Ｕａであるならば、記憶した値をＵ（ｔｉｋ＋１）と比較する。信号Ｕ（ｔｉｋ）の値がそのピークＵ（ｍａｘ）に達した励起期間Ｔｋを判定し、（選鉱パラメータの値を取得するべく）Ｕ（ｔｉｋ）＝Ｕ（ｍａｘ）の信号をさらに処理する。選鉱基準パラメータについて信号Ｕ（ｔｉｋ）から導出した値をこれらパラメータの所定の閾値と比較し、選鉱基準条件を満足している場合、分離物質から選鉱鉱物を分離する。
【００２４】
したがって、提案に係る方法では、蛍光発光励起条件の変化に基づいて鉱物の蛍光発光特性の動的特性を利用することで、選鉱鉱物の選択的回収性を改善させる。
【００２５】
選鉱物質分離動作の継続期間は、その終了後に蛍光発光信号の強度の測定値がピーク値Ｕ（ｍａｘ）に達したところの励起放射パルスｔｉｋが分離物質に作用した時点と、分離物質の最大粒度等級とに基づいて設定されるが、励起期間Ｔｋより短く設定されない。選鉱鉱物の分離動作の開始前における遅延期間は、その終了時において蛍光発光信号の強度の測定値がピークに達したところの励起放射パルスｔｉｋが分離物質に作用した時点に基づいて設定される。したがって、提案に係る方法によって、選鉱鉱物の分離パラメータの自動的変更が可能になり、分離物質の量を減らすことで分離物質からの選鉱鉱物の選択的回収性も改善される。
【００２６】
提案に係る方法の使用について、提案に係る発明を産業上利用するための装置の動作例に基づいてより詳細に説明する。
【００２７】
提案にかかる方法を適用するための装置（図２）は、分離物質流２を搬送する重力スライドとして形成された搬送機構１と、同期ユニット３と、パルス励起放射源４と、鉱物蛍光発光の光検出器５と、蛍光発光信号Ｕ（ｔ）用のデジタル処理ユニット６と、蛍光発光信号Ｕ（ｔ）の強度の値Ｕａ用および選択した分離パラメータの閾値用の閾値設定器７と、アクチュエータ８と、それぞれ選鉱鉱物用および尾鉱用の受け取り容器９および１０とを備える。
【００２８】
搬送機構１は、分離物質流２を、暴露／記録領域および中断領域（ｃｕｔ  ｏｆｆ  ｚｏｎｅｓ）を、要求速度（たとえば、１〜３ｍ／ｓ）で搬送する。機構１は、たとえば、重力スライド１として形成することができる。同期ユニット３は、装置に含められたアセンブリおよびユニットに要求される一連の動作を提供する。Ｘ線発生器として形成された源４は、分離物質流２に励起放射パルスの連続列を照射する。光検出器５は、鉱物の蛍光発光信号Ｕ（ｔ）を電気信号に変換する。デジタル信号処理ユニット６は、光検出器５からの信号を処理し、蛍光発光信号Ｕ（ｔ）から導出したパラメータの値を所定の閾値と比較し、比較結果に基づいて、選鉱鉱物を分離するようアクチュエータ８に命令を生成する。
【００２９】
同期ユニット３およびデジタル信号処理ユニット６は、組み合わせて、マルチチャネルアナログ−デジタル変換器を内蔵したパーソナルコンピュータもしくはマイクロコントローラを用いて形成することができる。光検出器５は、ＦＥＵ−８５もしくはＲ−６０９４（浜松、日本）等の光電子増倍管に基づいて形成することができる。設定器７は、マイクロコントローラに接続された一群のスイッチまたは数字キーパッドに基づいて形成することができる。
【００３０】
装置（図２）は以下のように動作する。分離物質をフィードする前に、同期ユニット３が起動され、蛍光発光ＳＣを励起するのに十分な持続期間ｔｉｋを持つ期間Ｔｋの励起パルスをＸ線発生器４およびデジタル処理ユニット６に発する。設定器７は、閾値Ｕａの数値と、選鉱基準パラメータの値とをユニット６に入力する。次に、スライド１に分離物質流２が供給され、要求される分離性能によって決まる所定の速度で、スライド上を移動する。スライド１を離れた後、流れ２は、照射／記録領域に入り、源４からの持続期間ｔｉｋかつ期間Ｔｋのパルス（図１（ａ））に繰り返し暴露される。分離ユニットにおける照射領域の長さは、流れ２の速度と、分離鉱物の十分な量の蛍光発光励起の提供とによって決まる。通常、蛍光発光の条件に適合するには、励起領域を移動する分離鉱物は、発生器４から最少で３つの放射パルスｔｉｋに暴露される。分離性能が高めの装置では、分離物質流２は、スライド１を比較的に高速で移動し、スライド１を離れると、照射／記録領域から選鉱鉱物分離領域までの移動経路に対して垂直な平面で膨張する。流れ１の膨張は、たとえば、粒度が大きめ、たとえば、（−５０＋２０）ｍｍの材料を分離するときに、影響を及ぼす。したがって、分離ユニットの光検出器５は、流れ２の移動経路からは、やや隔離して設置されるべきであり、これにより、その視野が大幅に拡大される。このような分離ユニットにおける照射領域は、記録領域と完全に一致しているが、流れ２の方向の記録領域の長さは、照射領域の長さよりも長い。
【００３１】
分離物質に含まれる鉱物には、発生器４により発生されるＸ線放射の効果により蛍光発光するものがある。蛍光発光信号は、光検出器５に到達し、そこで電気信号に変換されて、処理ユニット６に送信される。同期ユニット３により、処理ユニット６は、光検出器５からの信号を、現在の励起パルスｔｉｋに同期させて期間Ｔｋの全体にわたってリアルタイムに記録し、励起パルスの終了後の所定時点ｔａにおける蛍光発光信号の値Ｕ（ｔｉｋ）を判定し、導出した値Ｕ（ｔｉｋ）を信号の閾値Ｕａと比較し、Ｕ（ｔｉｋ）＞Ｕａであるならば、その値を記憶する。後続の全励起パルスｔ（ｉｋ＋１）について、その作用下で判定される蛍光発光信号の値Ｕ（ｔｉｋ＋１）が、ユニット６により前の値Ｕ（ｔｉｋ）と比較され、記録された当該蛍光発光信号の値Ｕ（ｔｉｋ＋１）が前の値Ｕ（ｔｉｋ）より小さくなるまで、この比較が繰り返される。Ｕ（ｔｉｋ＋１）＜Ｕ（ｔｉｋ）となった同じパルス列期間Ｔｋ＋１において、ユニット６は、信号値Ｕ（ｔｉｋ）＝Ｕ（ｍａｘ）となった期間Ｔｋに記録された蛍光発光信号Ｕ（ｔｉｋ）を処理する。信号Ｕ（ｔｉｋ）＝Ｕ（ｍａｘ）び処理において、ユニット６は、選鉱パラメータの値を判定し、それらを適切な閾値と比較し、導出したパラメータの値が所定の分離条件に適合する場合、流れ２から鉱物を分離する決定を下す。分離を実行するための信号がユニット６からアクチュエータ８に送信され、選鉱鉱物は、流れ２から選鉱生成物用の受け取り容器９に方向付けられ、流れ２の残留物質は、その移動方向を変更せず、尾鉱用の容器１０に流入する。
［好適な実施形態］
【００３２】
提案に係る蛍光発光鉱物のＸ線による分離方法では、鉱物の蛍光発光励起がそのピークの完全性に達した信号を用いて選鉱パラメータを判定するので、その鉱物の蛍光発光過程のあらゆる内在的特性がほぼ完全に提示される。したがって、決定される選鉱パラメータは正確なものになり、選鉱鉱物の回収選別性が改善される。実際、照射領域の長さが、全選鉱鉱物の全蛍光発光励起に基づいて、それらの固有の強度とは無関係に、選択されるので、この特定の領域では、最大強度の信号Ｕ（ｍａｘ）が光検出器５によって記録される。同期ユニット３は、励起パルス列ｔｉｋの期間Ｔｋと、記録された強度Ｕ（ｔｉｋ）＝Ｕ（ｍａｘ）の信号とをリンクさせる。これにより、この特定の励起放射パルスが分離物質に作用した時点に基づく選鉱物質分離動作の継続期間と、選鉱鉱物分離動作の開始前の遅延期間とを設定することが可能になる。選鉱鉱物分離処理（アクチュエータ８が応答する時点および継続する期間）の所定の励起パルスとの相関により、流れ２から分離される物質の量を減らすことが可能になり、対応して、選鉱鉱物の回収選別性と選鉱生成物の品質とが向上する。
【００３３】
本明細書に提案する蛍光発光特性によりＸ線で蛍光発光鉱物を分離する方法は、「産業上の利用可能性」の基準に適合し、たとえば、市販の分離機ＬＳ−２０−０５−２Ｎ  ＴＵ−４２７６−０５４−００２２７７０３−２００３に基づいて、用いることができる。
【００３４】
したがって、提案に係る蛍光発光鉱物のＸ線による分離方法によって、分離物質からの選鉱鉱物の選択的回収性が向上するという技術的結果が達成される。選鉱鉱物の回収選別性が高まることにより、生成された選鉱物の品質が大幅に改善し、それにより、全選鉱処理の実行可能性および経済効率性が向上する。
【図１】
2013536420.tif 000002
【図２】
2013536420.tif 000003
【国際調査報告】
2013536420.tif 000004
2013536420.tif 000005